(57)【要約】  硬質金属の本体（１０）と該硬質金属本体（１０）の少なくとも１つの表面領域に付与された多重被覆層とを備えてなる、金属材料の加工のためのバイトを提供する。前記多重被覆層は、硬質金属本体（１０）からバイト表面（Ｏ）の方向に以下の順序で重なる以下の層から成っている。少なくとも一層のＴｉＣx1Ｎy1層（１１）（ここで、ｘ１＋ｙ１＝１、ｘ１≧０、ｙ１＞０）、少なくとも一層のＴｉＣx2Ｎy2Ｏz2層（１２）（ここで、ｘ２＋ｙ２＋ｚ２＝１、０≦ｚ２≦０．０３及び０．５≦ｘ２≦０．８５）、少なくとも一層のＴｉＮ層又はＴｉＣx31Ｎy31層（ここで、０．２≦ｘ３１≦０．８及びｘ３１＋ｙ３１＝１）又はＴｉＮy32Ｂv32層（１３）（ここで、０．０００１≦ｖ３２≦０．０５及びｙ３２＋ｖ３２＝１）、少なくとも一層のＴｉＮy41Ｂv41Ｏz41層（ここで、ｙ４１＋ｖ４１＋ｚ４１＝１、０．０００１≦ｖ４１≦０．０５及び０．０１≦ｚ４１≦０．６）又はＴｉＣx42Ｎy42Ｏz42層（１４）（ここで、ｘ４２＋ｙ４２＋ｚ４２＝１、０≦ｙ４２≦０．５及び０．０１≦ｚ４２≦０．６）、並びに少なくとも一層の外層κ−Ａｌ2Ｏ3（１５）。前記少なくとも一層のＴｉＣx2Ｎy2Ｏz2層（１２）は、方位（３１１）に組織係数ＴＣ(311)≧１．３の組織を有している。【選択図】図４
2013506570.tif 000002
【特許請求の範囲】
【請求項１】
硬質金属本体（１０）と前記硬質金属本体（１０）の少なくとも１つの表面領域に付与された多重被覆層とを有する、金属材料の加工のためのバイトであって、前記多重被覆層が、前記硬質金属本体（１０）から前記バイトの表面（Ｏ）の方向に次の順序で並ぶ以下の層：
少なくとも一層のＴｉＣx1Ｎy1層（１１）（ここで、ｘ１＋ｙ１＝１、ｘ１≧０、ｙ１＞０）；
少なくとも一層のＴｉＣx2Ｎy2Ｏz2層（１２）（ここで、ｘ２＋ｙ２＋ｚ２＝１．０≦ｚ２≦０．０３及び０．５≦ｘ２≦０．８５）；
少なくとも一層のＴｉＮ層、ＴｉＣx31Ｎy31層（ここで、０．２≦ｘ３１≦０．８及びｘ３１＋ｙ３１＝１）又はＴｉＮy32Ｂv32層（１３）（ここで、０．０００１≦ｖ３２≦０．０５及びｙ３２＋ｖ３２＝１）；
少なくとも一層のＴｉＮy41Ｂv41Ｏz41層（ここで、ｙ４１＋ｖ４１＋ｚ４１＝１、０．０００１≦ｖ４１≦０．０５及び０．０１≦ｚ４１≦０．６）又はＴｉＣx42Ｎy42Ｏz42層（１４）（ここで、ｘ４２＋ｙ４２＋ｚ４２＝１、０≦ｙ４２≦０．５及び０．０１≦ｚ４２≦０．６）；並びに
少なくとも一層のκ−Ａｌ2Ｏ3からなる外層（１５）；
を有し、前記少なくとも一層のＴｉＣx2Ｎy2Ｏz2層（１２）が、方位（３１１）に組織係数ＴＣ(311)≧１．３の組織を有しているバイト。
【請求項２】
前記少なくとも一層のκ−Ａｌ2Ｏ3からなる外層（１５）が、−１００ＭＰａ（圧縮応力）から７００ＭＰａ（引張応力）までの平均応力を有していることを特徴とする、請求項１に記載のバイト。
【請求項３】
前記少なくとも一層のＴｉＣx1Ｎy1層（１１）が０．１μｍ〜１μｍの層厚を、前記少なくとも一層のＴｉＣx2Ｎy2Ｏz2層（１２）が５μｍ〜１５μｍの層厚を、前記少なくとも一層のＴｉＮ層又はＴｉＣx31Ｎy31層又はＴｉＮy32Ｂv32層（１３）が０．１μｍ〜３μｍの層厚を、前記少なくとも一層のＴｉＮy41Ｂv41Ｏz41層又はＴｉＣx42Ｎy42Ｏz42層（１４）が０．０１μｍ〜０．５μｍの層厚を、そして、前記少なくとも一層のκ−Ａｌ2Ｏ3からなる外層が２μｍ〜１０μｍの層厚を有していることを特徴とする、請求項１又は２に記載のバイト。
【請求項４】
前記少なくとも一層のκ−Ａｌ2Ｏ3からなる外層（１５）が、前記層表面（Ｏ）に平行な平面において３μｍ未満の粒径を有していることを特徴とする、請求項１〜３のいずれか１項に記載のバイト。
【請求項５】
前記少なくとも一層のＴｉＣx2Ｎy2Ｏz2層（１２）がｚ２＞０の成分指数を有していることを特徴とする、請求項１〜４のいずれか１項に記載のバイト。
【請求項６】
前記硬質金属本体（１０）が、５．５〜１０重量％のＣｏ及び５〜９重量％の、周期表ＩＶｂ、Ｖｂ、ＶＩｂ族に属する少なくとも１種の金属の、立方晶系カーバイドを有するＷＣから形成されていることを特徴とする、請求項1〜５のいずれか１項に記載のバイト。
【請求項７】
前記硬質金属本体（１０）が、Ｃｏ成分の割合が前記硬質金属本体の内部に比べて高く、周期表ＩＶｂ、Ｖｂ、ＶＩｂ族に属する少なくとも１種の金属の立方晶系カーバイドの成分の割合が前記硬質金属本体（１０）の内部に比べて低い、厚さ５μｍ〜３０μｍの辺縁領域を有していることを特徴とする、請求項６に記載のバイト。
【請求項８】
前記少なくとも一層の外層（１５）がκ−Ａｌ2Ｏ3の単一層であることを特徴とする、請求項１〜７のいずれか１項に記載のバイト。
【請求項９】
前記硬質金属本体（１０）に接合する前記多重被覆層が、層厚１μｍまでのＴｉＮ層を少なくとも一層含んでいることを特徴とする、請求項１〜８のいずれか１項に記載のバイト。
【請求項１０】
前記少なくとも一層のＴｉＣx2Ｎy2Ｏz2層（１２）が、平板状、棒状の結晶を有していることを特徴とする、請求項１〜９のいずれか１項に記載のバイト。
【請求項１１】
前記少なくとも一層のＴｉＮ層又はＴｉＣx31Ｎy31層又はＴｉＮy32Ｂv32層（１３）が、微粒状〜薄片状に細分化された結晶を含んでいることを特徴とする、請求項１〜１０のいずれか１項に記載のバイト。
【請求項１２】
前記少なくとも一層のＴｉＮy41Ｂv41Ｏz41層又はＴｉＣx42Ｎy42Ｏz42層（１４）が、微粒状〜薄片状に細分化された結晶を含んでいることを特徴とする、請求項１〜１１のいずれか１項に記載のバイト。
【請求項１３】
前記少なくとも一層のκ−Ａｌ2Ｏ3からなる外層（１５）が、機械的に平滑加工されており、特に加圧噴射平滑法により噴射加工されている、ことを特徴とする、請求項１〜１２のいずれか１項に記載のバイト。
【請求項１４】
前記少なくとも一層のκ−Ａｌ2Ｏ3からなる外層（１５）が、方位（１１０）に組織係数ＴＣ(110)≧１．３の優先的組織形態を有していることを特徴とする、請求項１〜１３のいずれか１項に記載のバイト。
【請求項１５】
０．０１≦ｚ２≦０．０２であることを特徴とする、請求項１〜１４のいずれか１項に記載のバイト。
【請求項１６】
０≦ｚ２≦０．０１及び０．５≦ｘ２≦０．７５であることを特徴とする、請求項１〜１４のいずれか１項に記載のバイト。
【発明の詳細な説明】
【技術分野】
【０００１】
本発明は、金属材料の加工のためのバイトに関する。特に、本発明は、硬質金属の本体と該硬質金属本体上の少なくとも１つの表面領域に付与された多重被覆層とを備える、金属材料の加工のためのバイトに関する。
【背景技術】
【０００２】
このようなバイトは、特に交換式回転切削チップとして、また、例えば鋼鉄、鋳造工材及びステンレス鋼のような鉄系基礎材に対する回転様式の切削工程に、用いられる。バイトは、その場合、特に、精密な、中程度の、そして大まかな加工操作に使用される。ここでは、精密な、中程度の、そして大まかな加工は、切削屑断面が微小なもの（高い切削速度の場合）から大まかなもの（低い切削速度の場合）に到る態様の細分化によって区分する。
【０００３】
磨耗負荷のかかるバイトは耐磨耗性の硬質金属から成るが、その耐久性の改良策として、熱活性化方式による蒸気相又は気相からの化学的層析出法（化学気相成長法＝ＣＶＤ法）により、高い耐磨耗性を持つ硬質物質層を付与することが公知である。この場合、硬質物質層は、しばしば、異なる化学組成を有する層からなる多重層として構成される。この種の多重層としては、ＴｉＣxＮyＯzＢy及びＡｌ2Ｏ3から成る層が使用できる（ここで、ｘ＋ｙ＋ｚ＋ｖ＝１である）。この場合、個々のパラメータｘ、ｙ、ｚ及びｖは、様々な値を取ることができ、特に、個々の層において、一部では、１つ又は複数のパラメータは、０の値を取ることができる。この種の多重層により、１５〜４０ＧＰａの領域の（ＥＮ  ＩＳＯ  １４５７７−１に規定された）硬度を有する表面を得ることができる。ＣＶＤ法によって生成される表面は、殆どが単（多）結晶質構造を有するので、例えば、殆どの場合セラミック研磨粒体を乾式又は湿式で噴射する、加圧噴射平滑加工による（外）表面の平滑加工が、多くの場合、行なわれる。
【０００４】
バイトの外層としてＡｌ2Ｏ3を使用することは公知である。この外層の一部分には、更に、ＴｉＮ若しくはＴｉＣxＮy（ここで、ｘ＋ｙ＝１）から成る薄層又はそれらを組合せた層を析出させる。Ａｌ2Ｏ3は異なった多数の相に結晶化することが可能であるが、バイト用硬質物質層を得るためのＣＶＤ法によるＡｌ2Ｏ3薄層の析出に関しては、それらの相の２つ、κ−Ａｌ2Ｏ3及びα−Ａｌ2Ｏ3が主要な役割を果たしている。α−Ａｌ2Ｏ3は熱力学的に安定な六方相で、κ−Ａｌ2Ｏ3は熱力学的に準安定な相である。（実質上）純粋なα−Ａｌ2Ｏ3からなる層又は（実質上）純粋なκ−Ａｌ2Ｏ3からなる層を析出させることは可能である。しかし、α−Ａｌ2Ｏ3とκ−Ａｌ2Ｏ3との混合物を含む層を形成することもでき、この場合、様々な混合比を設定することができる。最新型ＣＶＤ装置によれば、Ａｌ2Ｏ3層の直下に析出させる層（特に、それらの詳細な化学組成、モルフォロジー及び組織）の然るべき選択及びＡｌ2Ｏ3層形成のためのＣＶＤ法における被着パラメータの然るべき選択によって、確実な設定目標どおりの、α−Ａｌ2Ｏ3又はκ−Ａｌ2Ｏ3の析出を行なうことができる。
【０００５】
ＣＶＤ法による上述の多重層の製造は、５００℃を超える温度における熱活性化によって、通常、行なわれる。層形成はこのように高い温度で行なわれ、続いて、通常、室温へ冷却される。バイトの使用による金属材料の加工では、多重層では、部分的に、温度が再び高温に上昇する。層の製造が高温で行なわれ、個々の層の熱膨張係数が異なるので、室温への冷却の際に、幾つかの層に、引張応力又は圧縮応力が生じる。層間で異なるこれらの応力により、室温への冷却の際又は材料加工の際に、バイトの外層において亀裂の発生を招くことがある。この亀裂及び層間に残留する応力勾配が、達成可能なバイトの寿命に、直接関係する。というのは、形成された亀裂が端緒となって及び／又は高い残留応力勾配に起因して、一つ又は複数の層の領域に割れが発生しやすくなり得るからである。特に、１つの層とそれに直接接する次の層との間の界面が、一層又は複数層の一部に剥離を起こさせ得る特別危険な部分を、形成している。
【０００６】
上記の多重層では、層の配列順序、個別層の化学組成選択並びに個別層の層厚及び組織形態に関して、多数の組合せの可能性が存在する。非常に良好な特性、特に高い耐久性、が要求されるバイトの製造については、個別層の正しい配列順序、その組織及び個別層に残留する引張応力又は圧縮応力の如何が極めて重要である。特に、多重層のうちの一層における組織の変化が、達成されるバイト品質にかなり大きな影響を及ぼし得ることが明らかになった。詳細な層の配列順序と例えば加圧噴射法による（最外）表面の平滑処理との間の相互関係が、形成されるバイトの特性に重大な影響を及ぼすことがある。この関連において、加圧噴射法の適用が、多重層における層の配列順序に依存して、また、平滑処理対象の最外層に依存して、バイトの達成品質に決定的な影響を与えることが、確認された。
【０００７】
通常、工具被覆層の形成のための硬質物質層としては、その熱安定性の観点から、κ−Ａｌ2Ｏ3を使用するよりもα−Ａｌ2Ｏ3を使用するほうが有利であると見なされている。
【０００８】
特許文献１には、ＴｉＣxＮy層の上に形成された１００％α−Ａｌ2Ｏ3から成る多結晶質層を有する、バイト切刃用の硬質物質層が記載されている。設定したとおりの層配列順序及び特に１００％α−Ａｌ2Ｏ3層の使用が、工具の被覆における応力関係に有利に作用するとしている。
【先行技術文献】
【特許文献】
【０００９】
【特許文献１】欧州特許出願公開第１６９６０５１Ａ１号明細書
【発明の概要】
【発明が解決しようとする課題】
【００１０】
本発明の課題は、硬質金属の本体と該硬質金属本体上の少なくとも１つの表面領域に付与された多重被覆層とを備え、様々な切削条件に対して改良された特性及び改良された耐久性を達成する、金属材料の加工のためのバイトを提供することである。
【課題を解決するための手段】
【００１１】
この課題は、請求項１に記載のバイトによって解決される。有利な実施形態は従属請求項に記載されている。本発明に基づく金属材料加工用バイトは、硬質金属本体及び該硬質金属本体上の少なくとも１つの表面領域に付与された多重被覆層を有している。多重被覆層は、硬質金属本体からバイト表面の方向に次の順序で並ぶ以下の層を有する。
（ｉ）少なくとも一層のＴｉＣx1Ｎy1層（ここで、ｘ１＋ｙ１＝１、ｘ１≧０、ｙ１＞０）、
（ｉｉ）少なくとも一層のＴｉＣx2Ｎy2Ｏz2層（ここで、ｘ２＋ｙ２＋ｚ２＝１、０≦ｚ２≦０．０３、０．５≦ｘ２≦０．８５）、
（ｉｉｉ）少なくとも一層の、ＴｉＮ層又はＴｉＣx31Ｎy31層（ここで、０．２≦ｘ３１≦０．８、ｘ３１＋ｙ３１＝１）又はＴｉＮy32Ｂv32層（ここで、０．０００１≦ｖ３２≦０．０５、ｙ３２＋ｖ３２＝１）、
（ｉｖ）少なくとも一層の、ＴｉＮy41Ｂv41Ｏz41層（ここで、ｙ４１＋ｖ４１＋ｚ４１＝１、０．０００１≦ｖ４１≦０．０５、０．０１≦ｚ４１≦０．６）又はＴｉＣx42Ｎy42Ｏz42層（ここで、ｘ４２＋ｙ４２＋ｚ４２＝１、０≦ｙ４２≦０．５、０．０１≦ｚ４２≦０．６）、並びに
（ｖ）少なくとも一層のκ−Ａｌ2Ｏ3からなる外層。
前記少なくとも一層のＴｉＣx2Ｎy2Ｏz2層は、方位（３１１）に組織係数ＴＣ(311)≧１．３の組織形態を有している。項目（ｉｉｉ）に記載の層は、上記のとおり、ＴｉＮ又はＴｉＣx31Ｎy31又はＴｉＮy32Ｂv32を含んでいる。項目（ｉｖ）に記載の層は、ＴｉＮy41Ｂv41Ｏz41又はＴｉＣx42Ｎy42Ｏz42を含んでいる。使用されている記号について、次のことに注意しなければならない。（ｉ）のＴｉＣx1Ｎy1層に関しては、ｘ１＝０も可能である。（ｉｉ）のＴｉＣx2Ｎy2Ｏz2層では、ｚ２＝０も可能である。（ｉｖ）の第２選択肢であるＴｉＣx42Ｎy42Ｏz42層では、ｙ４２＝０も可能である。ＴｉＣx1Ｎy1層の少なくとも一層は、好ましくは０．１μｍ〜１μｍ、特に好ましくは０．１μｍ〜０．８μｍ、の層厚を有する。ＴｉＣx2Ｎy2Ｏz2層の少なくとも一層は、好ましくは５μｍ〜１５μｍ、特に好ましくは８μｍ〜１４μｍ、の層厚を有する。ＴｉＮ層又はＴｉＣx31Ｎy31層又はＴｉＮy32Ｂv32層で構成され得る少なくとも一層は、好ましくは０．１μｍ〜３μｍの層厚を有する。ＴｉＮy41Ｂv41Ｏz41層又はＴｉＣx42Ｎy42Ｏz42層で構成され得る少なくとも一層は、好ましくは０．０１μｍ〜０．５μｍの層厚を有する。κ−Ａｌ2Ｏ3からなる外層の少なくとも一層は、好ましくは２μｍ〜１０μｍ、特に好ましくは３．５μｍ〜６．５μｍ、の層厚を有する。
【発明の効果】
【００１２】
上記の層配列順序、及び、特に、κ−Ａｌ2Ｏ3からなる外層とＴｉＣx2Ｎy2Ｏz2層の方位（３１１）における好適な組織形態との組合せ、及び、これらの間に配置されている中間層により、多重被覆層全体の応力関係を非常に効果的に調整し得ることが、見出された。特に、層析出後には、機械的な平滑加工法により、なかでも加圧噴射平滑法により、好ましい応力関係に調整することができる。その場合、多重被覆層の層配列順序が上述どおりであれば、とりわけ、硬質金属本体から外層に到るまでの個々の層の間で非常に良好で安定な推移が確保され、個々の層で望ましい応力関係への調整を確実になし得る。上述の特徴によって、κ−Ａｌ2Ｏ3層の最も外側にある辺縁領域では、バイトの使用時に安定な表面をもたらす圧縮応力を発生させることが可能であるほか、より奥にある内部層に向かう方向に引張応力への移行が進むことも起こり得る。ここで引張応力とは、層平面に沿って層面の狭小化方向に作用する応力のことである。圧縮応力とは、層平面に沿って層面の拡張化方向に作用する応力のことである。特に、表面から硬質金属本体への方向に特別有利な応力勾配が形成され得ることが明らかになった。この特徴により、様々な切削条件下で改良された特性及び改良された耐久性が達成される。外層をκ−Ａｌ2Ｏ3層として形成することにより、バイトの特性に好影響を与えることができる。それは、機械的な平滑加工法においてκ−Ａｌ2Ｏ3は、α−Ａｌ2Ｏ3に比較して、より大きな塑性変形が可能であるため、表面での圧縮応力の調整をより有利になし得るからである。少なくとも一層のκ−Ａｌ2Ｏ3からなる外層の上に、更に一層又は複数の層を形成することもできる。バイトの使用時には、それに伴って表面が加熱されるが、これにより、κ−Ａｌ2Ｏ3層は、α−Ａｌ2Ｏ3に比較して高い強靭性を有し、高温での硬度損失が少ないので、改良された特性及び改良された耐久性をもたらす。α−Ａｌ2Ｏ3に比較して熱伝導性が低いので、内部奥にある層への熱伝導は僅かに過ぎず、バイトの望ましくない過熱は回避される。上記の層は、それぞれ、多結晶質構造を有している。多重被覆層は、特に、熱活性化方式での化学的気相蒸着（ＣＶＤ、ｃｈｅｍｉｃａｌ  ｖａｐｏｒ  ｄｅｐｏｓｉｔｉｏｎ＝化学気相成長法）によって形成される。多重被覆層は、バイト使用時に被加工材と噛合うバイトの表面領域に、付与することができる。バイトは、場合によっては、交換式切削チップとして形成されているのが好ましい。これは、特に鉄系基礎材の加工用に指定することができる。応用形態によれば、上述の層は、（中間形成層の追加なしに）相互に、直接、接し合っている。上述の個別層自体も多重形態に形成し、それら個々の重なりに異なった化学量論的関係を持たせることもできる。本明細書においては、組織形態に関する表示は、常に、ｈｋｌ表記法のミラー指数によっている。ここでは、それぞれの層に対してＪＣＰＤＳデータバンク（又はＪＣＰＤＦデータバンク）の表記法に従って、ｈｋｌ値を割り当てている。その場合、組織係数ＴＣの計算は、次式に従って行なう。
【００１３】
【数１】
2013506570.tif 000003
【００１４】
式中、Ｉ(hkl)は、それぞれの（ｈｋｌ）値について（少なくとも１つの対応ピークから）測定した強度を、Ｉ0,(hkl)は、ＪＣＰＤＳ（又はＪＣＰＤＦ）データバンクに基づく規格化された当該強度を表わし、ｎは、（ｈｋｌ）値のそれぞれの組合せについて想定されるすべての強度に関わる指数としての変数である。
【００１５】
実施形態の１つでは、少なくとも一層のκ−Ａｌ2Ｏ3からなる外層は、−１００ＭＰａ（圧縮応力）から７００ＭＰａ（引張応力）までの間の平均応力を有している。この関係で「平均応力」とは、層平面に垂直な方向で層厚全体を対象にした平均値のことである。なお、この方向に沿った場合、特に、層の一部が引張応力を、そして層の他の一部が圧縮応力を示すことがあり得ることに注意しなければならない。この場合の応力は、特に、ＸＲＤ測定（Ｘ−Ｒａｙ  Ｄｉｆｆｒａｃｔｉｏｎ＝Ｘ線回折）及び公知のｓｉｎ2ψ法によって決定し得る（文献例：「回折による残留応力の測定及び解釈」（Ｉ．Ｃ．Ｎｏｙａｎ、Ｊ．Ｂ．Ｃｏｈｅｎ著“Ｒｅｓｉｄｕａｌ  Ｓｔｒｅｓｓ  Ｍｅａｓｕｒｅｍｅｎｔ  ｂｙ  Ｄｉｆｆｒａｃｔｉｏｎ  ａｎｄ  Ｉｎｔｅｒｐｒｅｔａｔｉｏｎ”）Ｓｐｒｉｎｇｅｒ出版社／ニューヨーク、１９８７年（１１７〜１３０ページ）。以下に記述するその他の層内応力も、この方法によって決定することができる。上記領域での中庸の応力がバイトに非常に優れた耐久性をもたらすことが分った。応力の程度は、例えば加圧噴射平滑加工法により調整可能であるが、その加圧噴射平滑加工法では、パラメータとして、加圧噴射に使用される材料（例えばセラミック研磨粒体）の材料組成、材料の大きさ分布、噴射圧、並びに、それらより影響度は低いが、処理時間及び表面に向けられる噴射角度を変更することができる。
【００１６】
実施形態の１つでは、少なくとも一層のκ−Ａｌ2Ｏ3からなる外層の最外領域は中庸の圧縮応力を有している。これは前記の処理によって達成することができる。この圧縮応力は、平均引張応力との組合せの場合も、κ−Ａｌ2Ｏ3からなる外層において層厚に亘って然るべき圧力勾配に調整することにより、κ−Ａｌ2Ｏ3からなる外層の全体に亘って実現可能であることに留意しなければならない。外層はκ−Ａｌ2Ｏ3で形成されているので、そのような圧力勾配を確実に作り出すことができる。
【００１７】
好ましい実施形態の１つでは、少なくとも一層のＴｉＣx1Ｎy1層が０．１μｍ〜１μｍの層厚を、少なくとも一層のＴｉＣx2Ｎy2Ｏz2層が５μｍ〜１５μｍの層厚を、ＴｉＮ又はＴｉＣx31Ｎy31又はＴｉＮy32Ｂv32からなる少なくとも一層が０．１μｍ〜３μｍの層厚を、ＴｉＮy41Ｂv41Ｏz41又はＴｉＣx42Ｎy42Ｏz42からなる少なくとも一層が０．０１μｍ〜０．５μｍの層厚を、そして、少なくとも一層のκ−Ａｌ2Ｏ3からなる外層が２μｍ〜１０μｍの層厚を、有している。このような厚さを持つ多重被覆層の形成により、個々の層が望ましい特性を非常に効果的に達成し得ることが判明した。
【００１８】
実施形態の１つでは、少なくとも一層のκ−Ａｌ2Ｏ3からなる外層は、層表面に平行な平面においては、３μｍ未満の粒径を有している。この粒径は、κ−Ａｌ2Ｏ3の場合、ＣＶＤ法のパラメータを通じて実現することができる。この粒径により、平滑な表面を有し非常に耐久性のある被覆が達成されることが分った。
【００１９】
実施形態の１つでは、少なくとも一層のＴｉＣx2Ｎy2Ｏz2層がｚ２＞０の成分指数を有している。層中でのそのような最終的酸素比率は、ＣＶＤ法による場合では、プロセスガス中のＣＯにより的確な酸素のドーピングを行なうことによって達成することができる。ｚ２値は、例えばプロセスガス中のＣＯ流量により、調整することができる。特に酸素の漸進的ドーピングは、ＴｉＣx2Ｎy2Ｏz2層及びκ−Ａｌ2Ｏ3からなる外層の優先的組織形態との組合せにより、層内の応力関係が確実に調整され、個々の層の良好な結合が保証されるという効果を、生んでいる。
【００２０】
硬質金属本体は、５．５〜１０重量％のＣｏ及び５〜９重量％の、周期表ＩＶｂ、Ｖｂ、ＶＩｂ族に属する少なくとも１種の金属の、立方晶系カーバイドを含むＷＣから形成されているのが好ましい。上記の周期表ＩＶｂ、Ｖｂ又はＶＩｂ族に属する少なくとも１種の金属は、Ｔｉ、Ｈｆ、Ｚｒ又はそれらの組合せによって形成されている。特に、このように形成された硬質金属本体上に前記の多重被覆層を形成することにより、その物理的及び化学的特性に応じて、非常に高い抵抗性及び耐久性を持つバイトが得られる。この場合、好ましくは、硬質金属本体の辺縁領域について、厚さを、好ましくは５μｍ〜３０μｍ、特に好ましくは１５μｍ〜２５μｍ、とし、そこでのＣｏ成分の割合を硬質金属本体の内部に比べて高くし、周期表ＩＶｂ、Ｖｂ、ＶＩｂ族に属する少なくとも１種の金属の立方晶系カーバイドの成分の割合を硬質金属本体の内部に比べて低くする。
【００２１】
特に、少なくとも１種の外層を、κ−Ａｌ2Ｏ3単一層として、形成すれば非常に良好な結果が得られることが分った。ここで言う「単一層」とは、特に、単独層の晶子が少なくとも圧倒的多数を占めていて、層平面に垂直な方向に複数晶子が重なり合って配置されている部分は限定的であるとの意味である。そのような外層では、圧力関係について非常に信頼性の高い調整が可能である。
【００２２】
硬質金属本体に接合する多重被覆層が、層厚１μｍまでのＴｉＮ層を少なくとも一層含んでいれば、硬質金属本体に対する多重被覆層の非常に良好な結合が達成される。
【００２３】
好ましい実施形態の１つでは、少なくとも一層のＴｉＣx2Ｎy2Ｏz2層が、平板状、棒状の結晶を有している。更に、ＴｉＮ又はＴｉＣx31Ｎy31又はＴｉＮy32Ｂv32によって形成されている少なくとも一層が、好ましくは微粒状〜薄片状に細分化された結晶を含んでいる。同様に、ＴｉＮy41Ｂv41Ｏz41又はＴｉＣx42Ｎy42Ｏz42によって形成されている層についても、少なくとも一層が、好ましくは微粒状〜薄片状に細分化された結晶を含んでいる。この構造を通じて、各上下層相互間の良好な結合及び小さな粒径を持つκ−Ａｌ2Ｏ3からなる外層の形成が達成される。
【００２４】
実施形態の１つでは、少なくとも一層のκ−Ａｌ2Ｏ3からなる外層が機械的に平滑加工されており、特に加圧噴射平滑加工法により噴射処理されている。この種の加工は、バイトに形成される特性に直接反映されており、外層に残留する構造から加工の様子が見て取れる。機械的な平滑加工は、一方では外層に平滑な外表面をもたらし、他方、同時に、被覆層内に望ましい応力関係を作り上げる。加圧噴射平滑加工法におけるパラメータを然るべく適切にすることにより、両効果を望みどおりに達成することができる。加圧噴射平滑加工法の若干のパラメータとしては、なかでも、加圧噴射に使用される材料（例えばセラミック研磨粒体）の素材組成、材料の大きさ分布、噴射圧、並びにそれらより影響度は低いが、処理時間及び表面に向けられる噴射角度があり、それらは変更可能である。
【００２５】
好ましい応用形態の１つでは、少なくとも一層のκ−Ａｌ2Ｏ3からなる外層が、方位（１１０）に、組織係数ＴＣ(110)≧１．３の優先的組織形態を有している。ここで、外層が、同時に、方位（００４）に、組織係数ＴＣ(004)≧１．３の優先的組織形態を、そして、方位（０１５）に、組織係数ＴＣ(015)≧１．３の優先的組織形態を有するのが好ましい。但し、ここでは、好ましくは、ＴＣ(110)＞ＴＣ(004)及びＴＣ(110)＞ＴＣ(015)が成り立つものとする。特に、外層がそのような組織形態であれば、その他の層との相互作用も加わり、被覆層内の応力関係が非常に効果的に調整できて平滑な表面が達成されることが、明らかになった。
【００２６】
好ましい実施形態の１つでは、０．０１≦ｚ２≦０．０２である。従って、この場合では、ＴｉＣx2Ｎy2Ｏz2層の酸素含有量ｚ２は、０．０１〜０．０２の範囲内にある。特にこの酸素含有量によって、バイトに非常に好ましい特性がもたらされることが、明らかになった。ここで、特に３つの効果が決定的な役割を果たしている。ｚ２値の増加と共にＴｉＣx2Ｎy2Ｏz2層の構造が精緻となり、その結果、ホールペッチ効果により、層の強靭性が増大する。更に、０．０１≦ｚ２≦０．０２の領域では、ＴｉＣx2Ｎy2Ｏz2層内の残留引張応力が、その生成後、最小に達する。更に、この領域では、該層の非常に高い侵入硬度が達成される。これらの効果は、特にバイトの耐磨耗性に有利に作用する。
【００２７】
実施形態の１つでは、０≦ｚ２≦０．０１及び０．５≦ｘ２≦０．７５である。
【００２８】
本発明のその他の長所及び応用形態は、図面に関連付けた下記実施例の説明から明らかになる。
【図面の簡単な説明】
【００２９】
【図１】ある実施形態の硬質金属本体上の多重被覆層の破断面の走査型電子顕微鏡による画像である。
【図２】硬質金属本体上の多重被覆層の研磨面の光学顕微鏡による画像である。
【図３】ＴｉＣx2Ｎy2Ｏz2層の表面の走査型電子顕微鏡による画像である。
【図４】バイトにおける層配列順序の模式図（寸法整合性なし）である。
【発明を実施するための形態】
【００３０】
以下では、図１〜図４を参照して実施形態の説明をする。
【００３１】
下記の実施形態でのバイトは、金属材料の切削加工のための交換式切削チップである。このバイトは、実施形態のモデル例として示されており、鉄系基礎材、例えば鋼鉄、鋳造工材及びステンレス鋼等、の回転切削及び回転類似方式による切削のための交換式チップである。このバイトは、細かい加工、平均的加工及び粗い加工用である。例示のバイトは、特に、ＩＳＯ  Ｐ、Ｍ、Ｋ１５〜３５の領域、なかでもＰ１５〜Ｐ３５の領域、を対象にした回転式バイトである。これが適用される領域は、大きな負荷を要求するという側面を持っており、それには、様々な鉄含有材料、例えば合金鋼、ステンレス鋼若しくは種々の合金成分を含む鋳造工材、に対する、例えば、連続的な（若しくはスムーズな）又は断続的な切削操作を伴う乾式及び湿式の切削細断の、種々様々な適用が、含まれる。
【００３２】
バイトは、少なくとも１つの機能性表面領域、特に切削辺縁部及びそれに続く切削屑誘導構造、が設けられた硬質金属本体（１０）を有している。本実施例では、硬質金属本体は、Ｃｏを５．５〜１０重量％及び周期表ＩＶｂ、Ｖｂ、ＶＩｂ族に属する少なくとも１種の金属の立方晶系カーバイドを５〜９重量％含むＷＣから形成されている。以下に記述する例では、硬質金属本体は、特に７±１重量％のＣｏ及び８．１±０．５重量％のＴａ（Ｎｂ）Ｃを含んでいて、１μｍ〜２μｍの粒径を有している（仕様書Ｈ７１８）。本実施例では、硬質金属本体（１０）は、（下記の多重被覆層に隣接する）厚さ５μｍ〜３０μｍの辺縁領域を有しており、そこでは、Ｃｏの割合は、硬質金属本体の内部に比較して高く（濃縮されていて）、周期表ＩＶｂ、Ｖｂ、ＶＩｂ族に属する少なくとも１種の金属の立方晶系カーバイドの割合は、硬質金属本体の内部に比較して低い（希釈されている）。
【００３３】
硬質金属本体（１０）は、少なくとも１つの機能性表面領域に、複数の異なった層によって形成されている多重被覆層を有している。異なった層は、いずれも、ＣＶＤ法により、硬質金属本体（１０）の表面上に順次蒸着されている。様々な層の蒸着には、以下で更に詳しく述べるように、前駆体であるＴｉＣｌ4、ＣＨ3ＣＮ、ＣＨ4、Ｈ2、Ｎ2、ＣＯ、ＣＯ2、ＨＣｌ、Ｈ2Ｓ及びＡｌＣｌ3が使用される。ここで、ＡｌＣｌ3は、特に金属ＡｌとＨＣｌとから調製し供給することができる。層は、ＳｕＣｏＴｅｃ  ＳＣＴ６００−ＴＨタイプの被覆装置を操作手引どおりに運転して、ＬＰＣＶＤ法（ｌｏｗ  ｐｒｅｓｓｕｒｅ  ｃｈｅｍｉｃａｌ  ｖａｐｏｕｒ  ｄｅｐｏｓｉｔｉｏｎ＝低圧化学気相成長法）により、蒸着される。
【００３４】
硬質金属本体（１０）の表面上に、直接、０．１μｍ〜１μｍの厚さを持つ層（１１）ＴｉＣx1Ｎy1層（ここで、ｘ１＋ｙ１＝１、ｘ１≧０、ｙ１＞０）が形成されている。図１及び図２に描かれている実施例では、層（１１）は、厚さが約０．５μｍ〜１μｍのＴｉＮ層（即ち、ｘ１＝０）によって形成されている。層（１１）は、硬質金属本体（１０）と後続層との良好な結合を保証するための中間層として、用いられる。
【００３５】
層（１１）の表面上に、直接、厚さが５μｍ〜１５μｍの層（１２）ＴｉＣx2Ｎy2Ｏz2層（ここで、ｘ２＋ｙ２＋ｚ２＝１、０≦ｚ２≦０．０３及び０．５≦ｘ２≦０．８５）が蒸着されている。もちろん、この層は、例えば、０≦ｚ２≦０．０１及び０．５≦ｘ２≦０．７５であってもよい。ｚ２＞０であるのが好ましい。しかし、特に好ましいのは、０．０１≦ｚ２≦０．０２の範囲である。図１〜図３に描かれた実施例では、層（１２）は、約１０μｍの厚さを有している。図１〜図３に描かれた実施例では、層（１２）は、例えば、微量のＯ（好ましくは０．０１≦ｚ２≦０．０２）を含むＴｉＣ0.59Ｎ0.41の組成を有している。層（１２）は、中間温度工程において、ＣＯによる漸進的ドーピングにより、前駆体としてのＴｉＣｌ4及びＣＨ3ＣＮから製造される。この層（１２）は、図３から見て取れるように、平板状、棒状の結晶を有している。中間温度工程でのＣＯ流量が約０．２Ｌ／分〜約１Ｌ／分の範囲内にあれば、望みどおりの層（１２）を得る上で、非常に有利なことが確認された。層（１２）は、方位（３１１）において組織係数ＴＣ311≧１．３の優先的組織形態を持つように形成される。ここで、ＴＣ311は、次式から求める。
【００３６】
【数２】
2013506570.tif 000004
【００３７】
式中、Ｉ(hkl)は、それぞれの（ｈｋｌ）値について（少なくとも１つの対応ピークから）測定した強度を、Ｉ0,(hkl)は、ＪＣＰＤＳ（又はＪＣＰＤＦ）データバンクに基づく規格化された当該強度を表わし、ｎは、（ｈｋｌ）値のそれぞれの組合せについて想定されるすべての強度に関わる指数としての変数である。層（１２）の漸進的な酸素ドーピングをもたらす、特に、工程ガスにおけるＣＯの的確な混合と方位（３１１）での優先的組織形態との組合せにより、多重被覆層全体における応力関係が非常に効果的に調整でき、個々の層間が非常に安定な結合を生じることが、明らかになった。ここで、ｚ２≦０．０３の領域、特に０．０１≦ｚ２≦０．０２の領域、が好ましいと判明した。このようにして、特に層（１２）における応力は、なかでも０．０１≦ｚ２≦０．０２の場合には、比較的低水準の引張応力に保持することができる。上記のようにして形成された（個別層としての）層に生じる応力は、ｓｉｎ2ψ法により確認したところ、約２００±４７ＭＰａである。個別層の侵入硬度ＨIT０．００３／３０／１／３０は、ＥＮ  ＩＳＯ  １４５７７−１に従って確認したところ、約２９．１±１．３ＧＰａである。
【００３８】
層（１２）の上に、直接、ＴｉＮ又はＴｉＣx31Ｎy31又はＴｉＮy32Ｂv32から成る少なくとも一層の層（１３）が、形成されている。ここで、０．２≦ｘ３１≦０．８及びｘ３１＋ｙ３１＝１、又は、０．０００１≦ｖ３２≦０．０５及びｙ３２＋ｖ３２＝１が成り立つものとする。ここで、層（１３）は、０．１μｍ〜３μｍの層厚を有する。図１及び図２に描かれた実施例では、その層の平均層厚は、約０．５μｍである。層（１３）の上に、直接、ＴｉＮy41Ｂv41Ｏz41又はＴｉＣx42Ｎy42Ｏz42から成る少なくとも一層の層（１４）が形成されている。ここで、ｙ４１＋ｖ４１＋ｚ４１＝１及び０．０００１≦ｖ４１≦０．０５及び０．０１≦ｚ４１≦０．３であるか、又は、ｘ４２＋ｙ４２＋ｚ４２＝１及び０≦ｙ４２≦０．５及び０．０１≦ｚ４２≦０．３である。ここで、層（１４）は、０．０１μｍ〜０．５μｍの層厚を有している。層（１３）及び層（１４）は、特に、それらの上に重なるκ−Ａｌ2Ｏ3からなる外層（１５）との非常に良好な結合を形成するのに役立っている。この結合は、特に前記の層配列順序によって、極めて効果的に達成される。層（１３）及び（１４）は、前駆体ＴｉＣｌ4、Ｎ2、ＣＨ4、Ｈ2、ＢＣｌ3及びＣＯから、様々なエッチング過程、洗浄過程を経て、製造される。層（１４）の製造においては、ＣＯ由来以外の炭素がプロセスガス中に含まれていなければ、非常に有利であることが判明した。層（１３）及び層（１４）は、それぞれ、微粒状〜薄片状に細分化された結晶を含んでいる。特に層（１４）は、下記のκ−Ａｌ2Ｏ3からなる外層（１５）に対して、特にその粒径分布及び晶子配向又は組織に関して、大きな影響を及ぼす。
【００３９】
層（１４）の上に、直接、κ−Ａｌ2Ｏ3からなる外層（１５）が形成されている。κ−Ａｌ2Ｏ3からなる外層（１５）は、２μｍ〜１０μｍ、好ましくは３．５μｍ〜６．５μｍ、の層厚を有する。図１及び図２に描かれた実施例では、外層（１５）は、約５μｍの層厚を有する。κ−Ａｌ2Ｏ3からなる外層（１５）は、層表面に平行な平面において、３μｍ未満、好ましくは１．３μｍ〜１．８μｍ、の平均粒径を有する。ここで、平均粒径は、単位面積当りの個体数（表面上の晶子数）から求めたその正方形の一辺の平均長さを基に算出した。このとき、外層（１５）表面の走査型電子顕微鏡撮影像を計算の基礎資料として用いた。即ち、単位面積当りの晶子数を計数し、それぞれが正方形の底面を有していると想定した。これから、平均粒径を算出した。κ−Ａｌ2Ｏ3からなる外層（１５）は、単一層から成っている。κ−Ａｌ2Ｏ3層（１５）の確実な蒸着は、的確な塩素化及び前駆体ＨＣｌ、ＡｌＣｌ3、ＣＯ2、Ｈ2Ｓ及びＨ2からの酸素分圧の正確な調整を通じて、行なうことができる。κ−Ａｌ2Ｏ3からなる外層（１５）は、方位（１１０）、（００４）及び（０１５）に、優先的組織形態を有している。方位（１１０）の組織係数としては、ＴＣ(110)≧１．３が適用される。方位（００４）の組織係数としては、ＴＣ(004)≧１．３が、方位（０１５）の組織係数としては、ＴＣ(015)≧１．３が適用される。特に、方位（１１０）の組織係数は、方位（００４）及び方位（０１５）の組織係数のいずれよりも大きい。即ち、ＴＣ(110)＞ＴＣ(004)、且つ、ＴＣ(110)＞ＴＣ(015)である。図１及び図２に描かれたモデル例としての外層（１５）では、測定値は、例えばＴＣ(110)＝２．７、ＴＣ(004)＝１．８５及びＴＣ(015)＝１．７３である。外層（１５）及び層（１２）それぞれの組織係数の決定には、いずれも、Ｃｕ  Ｋα線によるＧＡ−ＸＲＤ（ｇｒａｚｉｎｇ  ｉｎｃｉｄｅｎｃｅ  ｘ−ｒａｙ  ｄｉｆｆｒａｃｔｉｏｎ＝斜入射Ｘ線回折）測定を行ない、ＪＣＰＤＳデータバンク（又はＪＣＰＤＦデータバンク）を参照して、前記式から組織係数を算出した。上記方法で蒸着したκ−Ａｌ2Ｏ3からなる外層（１５）は、図示された実施例の場合、ＥＮ  ＩＳＯ  １４５７７−１に基づく測定で、ＨＩＴ０．００３／３０／１／３０＝２２．５±０．５ＧＰａの侵入硬度を示す。
【００４０】
κ−Ａｌ2Ｏ3からなる外層（１５）の表面は、湿潤加圧噴射法で後処理した。この後処理は、多重被覆の上方層における粗さ及び応力に関して、表面に顕著な改質をもたらす。湿潤加圧噴射法では、水溶液中のＡｌ2Ｏ3粉末を使用した。ここで、粒径分布試験は、メッシュ等級５００、２８０／３２０及び１８０／２２０により行なった。最高の結果は、メッシュ等級２８０／３００で、噴射圧力約３〜４バール及び表面への入射角３５°〜４５°の場合に、達成された。このとき、機能性表面領域では、Ｒａ値＜０．２５の表面粗さが達成された。なお、この値は、光干渉法によって求めた。
【００４１】
上述の表面処理により、κ−Ａｌ2Ｏ3からなる外層（１５）全体において、−１００ＭＰａ（圧縮応力）〜７００ＭＰａ（引張応力）の平均応力が形成され、これにより、表面に接するκ−Ａｌ2Ｏ3からなる外層（１５）の最も外側の辺縁領域は、平均的圧縮応力を示すという結果になった。このように、外層（１５）の最外辺縁領域では、有利にも、表面の良好な耐久性をもたらす圧縮応力が達成された。同時に、外層（１５）の内部に、多重被覆層（１１）、（１２）、（１３）、（１４）、（１５）の優れた安定性及び耐久性をもたらす応力勾配が、下方層に向かう方向に生じた。この有利な応力関係は、加圧噴射法による表面処理と組み合わせた層（１２）の酸素ドーピングと関連して、κ−Ａｌ2Ｏ3からなる外層（１５）の比較的高い可塑変形性に帰することができる。
【００４２】
上記個別層の厚さ測定は、バイト研磨面の腐蝕後の光学顕微鏡像及び半球研磨法に基づいて行なった。図１及び図２に示された実施例では、多重被覆層（１１）、（１２）、（１３）、（１４）、（１５）の厚さの総和の平均は、約１５μｍである。
【００４３】
以下では試験例を説明しているが、それから、上述のバイトによれば公知のバイトに比較して改良された特性が得られるのが明らかである。下表では、総計１０の例を記載しており、それらを以下で説明する。
【００４４】
【表１】
2013506570.tif 000005
【００４５】
切刃のタイプ（第２欄）に関しては、以下では、様々な種類の切刃が定義付けされているＩＳＯ規格１８３２を引用する。様々な種類に及ぶ加工材料（第４欄）に関しては、それぞれ工材番号を引用する。「得られる改良率［％］」の欄には、それぞれ、本発明に基づくバイトの寿命（又は耐用期間）について、比較用バイトに対する改良の度合を記載している。
【実施例】
【００４６】
（実施例１）
実施例１では、本発明に基づくバイト及び公知のバイトＡを用いて、それぞれ、同一の材料加工を行なった。両バイトは、ＩＳＯ１８３２に規定された形態（Ｉ）ＣＮＭＧ−４３２のタイプである。加工材料は、工材番号１．７２２０の合金鋼であった。材料加工は、１回転当りの送り量０．２ｍｍ、切削深度５ｍｍ及び切削速度切換式で行なった。作業は、何段階かの複数過程とした。バイトＡの多重被覆層は、硬質金属本体から表面の方向へ向かって、以下の層を有している：厚さ約０．３μｍのＴｉＮ層、厚さ約６．３μｍのＴｉＣxＮy層、厚さ約０．２μｍのＴｉＣxＮyＯz層、厚さ約０．４μｍのＴｉＣxＮy層、厚さ約０．６μｍのＴｉＣxＮyＯz層、及び、α−Ａｌ2Ｏ3からなる厚さ約５．５μｍの外層。
【００４７】
本発明に基づくバイトにより、バイトＡに比較して、２３％の耐用性（又は有効寿命）の改善が達成された。
【００４８】
（実施例２）
実施例２では、本発明に基づくバイト及び公知のバイトＢを用いて、それぞれ、同一の材料加工を行なった。両バイトは、ＩＳＯ１８３２に規定された形態（ＩＩ）ＷＮＭＧ０６０４０８のタイプである。加工材料は、工材番号１．７１３１の合金鋼であった。材料加工は、１回転当りの送り量０．３ｍｍ、切削深度２ｍｍ及び切削速度２２０ｍ／分で行なった。バイトＢの多層被覆層は、実施例１に記載のバイトＡと同じ層配列順序を有している。
【００４９】
本発明に基づくバイトにより、バイトＢに比較して、６０％の耐用性（又は有効寿命）の改善が達成された。
【００５０】
（実施例３）
実施例３では、本発明に基づくバイト及び公知のバイトＣを用いて、それぞれ、同一の材料加工を行なった。両バイトは、ＩＳＯ１８３２に規定された形態（ＩＩＩ）ＳＮＭＭ２５０７３２のタイプである。加工材料は、工材番号１．４９２３のステンレス鋼であった。材料加工は、１回転当りの送り量１．２５ｍｍ、切削深度２ｍｍ〜１０ｍｍ及び切削速度４３ｍ／分で行なった。バイトＣの多重被覆層は、硬質金属本体から表面の方向へ向かって、以下の層を有している：厚さ約０．３μｍのＴｉＮ層、厚さ約９μｍのＴｉＣxＮy層、α−Ａｌ2Ｏ3からなる厚さ約４μｍの外層。外層の上には厚さ約３μｍのＴｉＮ層を付与した。
【００５１】
本発明に基づくバイトにより、バイトＣに比較して、１６％〜３３％の耐用性（又は有効寿命）の改善が達成された。
【００５２】
（実施例４）
実施例１では、本発明に基づくバイト及び公知のバイトＤを用いて、それぞれ、同一の材料加工を行なった。両バイトは、ＩＳＯ１８３２に規定された形態（Ｉ）ＣＮＭＧ−４３２のタイプである。加工材料は、工材番号１．６５６２の合金鋼であった。材料加工は、１回転当りの送り量０．２ｍｍ、切削深度５ｍｍ及び切削速度切換式で行なった。作業は何段階かの複数過程とした。バイトＤの多層被覆層は、実施例３に記載のバイトＣの場合と同じ構成を有している。
【００５３】
本発明に基づくバイトにより、バイトＤに比較して、１１％の耐用性（又は有効寿命）の改善が達成された。
【００５４】
（実施例５）
実施例５では、加圧噴射法により表面処理を実施した本発明に基づくバイト及び加圧噴射法による表面処理を実施しなかった同一構造のバイトＥを用いて、それぞれ、同一の材料加工を行なった。両バイトは、ＩＳＯ１８３２に規定された形態（ＩＶ）ＣＮＭＧ１２０４１２のタイプである。加工材料は、工材番号１．３５０５の１００Ｃｒ６であった。材料加工は、１回転当りの送り量０．４ｍｍ、切削深度各種及び切削速度２２０ｍ／分で行なった。作業は、切断片の湿潤切削加工とした。
【００５５】
加圧噴射法により表面処理を実施したバイトにより、１９％の耐用性（又は有効寿命）の改善が達成された。
【００５６】
（実施例６）
実施例６では、加圧噴射法により表面処理を実施した本発明に基づくバイト及び加圧噴射法による表面処理を実施しなかった同一構造のバイトＦを用いて、それぞれ、同一の材料加工を行なった。両バイトは、ＩＳＯ１８３２に規定された形態（Ｖ）ＣＮＭＧ１２０８１２のタイプである。加工材料は、工材番号１．７２２５の４２ＣｒＭｏ４であった。材料加工は、１回転当りの送り量０．４ｍｍ、切削深度各種及び切削速度２２０ｍ／分で行なった。作業は、切断片の湿潤切削加工とした。
【００５７】
加圧噴射法により表面処理を実施したバイトにより、１６％の耐用性（又は有効寿命）の改善が達成された。
【００５８】
（実施例７）
実施例７では、本発明に基づくバイト及びバイトＧを用いて、それぞれ、同一の材料加工を行なった。両バイトは、ＩＳＯ１８３２に規定された形態（ＩＶ）ＣＮＭＡ１２０４０８のタイプである。加工材料は、工材番号０．６０２５のＧＧ２５であった。材料加工は、１回転当りの送り量０．３ｍｍ、切削深度２ｍｍ及び切削速度３５０ｍ／分で行なった。作業は乾式縦回転とした。バイトＧの多重被覆層は、硬質金属本体から表面の方向へ向かって、以下の層を有している：厚さ約０．３μｍのＴｉＮ層、厚さ約５．５μｍのＴｉＣxＮy層、厚さ約０．７μｍのＴｉＣxＮyＯz層、α−Ａｌ2Ｏ3からなる厚さ約４．５〜５μｍの外層。外層の上には、更に、厚さ約１μｍのＴｉＣxＮy層を形成した。
【００５９】
本発明に基づくバイトにより、バイトＧに比較して、１８％の耐用性（又は有効寿命）の改善が達成された。
【００６０】
（実施例８）
実施例８では、本発明に基づくバイト及び実施例７で述べたバイトＧを用いて、それぞれ、同一の材料加工を行なった。加工材料は、実施例７と同等のものである。材料加工は、１回転当りの送り量０．２５ｍｍ、切削深度２ｍｍ及び切削速度５００ｍ／分で行なった。作業は湿式縦回転とした。
【００６１】
本発明に基づくバイトにより、バイトＧに比較して、１０％の耐用性（又は有効寿命）の改善が達成された。
【００６２】
（実施例９）
実施例９では、本発明に基づくバイト及び実施例７で述べたバイトＧを用いて、それぞれ、同一の材料加工を行なった。加工材料は、工材番号０．７０６０のＧＧＧ６０であった。材料加工は、１回転当りの送り量０．２５ｍｍ、切削深度２ｍｍ及び切削速度２５０ｍ／分で行なった。作業は縦回転とした。
【００６３】
本発明に基づくバイトにより、バイトＧに比較して、１５％の耐用性（又は有効寿命）の改善が達成された。
【００６４】
（実施例１０）
実施例１０では、本発明に基づくバイト及びバイトＨを用いて、それぞれ、同一の材料加工を行なった。両バイトは、ＩＳＯ１８３２に規定された形態（ＶＩＩ）ＣＮＭＧ１２０４０８のタイプである。加工材料は、工材番号１．７２２５の合金鋼であった。材料加工は、１回転当りの送り量０．２５ｍｍ、切削深度２．５ｍｍ及び切削速度２２０ｍ／分で行なった。作業は縦回転とした。バイトＨの多重被覆層は、硬質金属本体から表面の方向へ向かって、以下の層を有している：厚さ約０．３μｍのＴｉＮ層、厚さ約３〜４μｍのＴｉＣxＮy層、厚さ約２．５μｍのＴｉＣxＮy層（別なｘ値、ｙ値）、厚さ約０．４μｍのＴｉＮyＢv層及び厚さκ−Ａｌ2Ｏ3からなる約２μｍの外層。
外層の上には、更に、厚さ約０．２〜０．３μｍのＴｉＮ層を形成した。
【００６５】
本発明に基づくバイトにより、２９％の耐用性（又は有効寿命）の改善が達成された。
【符号の説明】
【００６６】
Ｏ  バイト表面
１０  硬質金属本体
１１  ＴｉＣx1Ｎy1層
１２  ＴｉＣx2Ｎy2Ｏz2層
１３  ＴｉＮ層、ＴｉＣx31Ｎy31層又はＴｉＮy32Ｂv32層
１４  ＴｉＮy41Ｂv41Ｏz41層又はＴｉＣx42Ｎy42Ｏz42層
１５  κ−Ａｌ2Ｏ3からなる外層
【図１】
2013506570.tif 000006
【図２】
2013506570.tif 000007
【図３】
2013506570.tif 000008
【図４】
2013506570.tif 000009
【国際調査報告】
2013506570.tif 000010
2013506570.tif 000011
2013506570.tif 000012
2013506570.tif 000013
2013506570.tif 000014
2013506570.tif 000015